(57)【要約】【課題】本開示は、環境負荷が小さく、高分子の結晶化を促進する増核剤を提供することを目的とする。【解決手段】セルロースからなり、前記セルロースの結晶化度が５０％以上である、増核剤。セルロースアセテートからなり、前記セルロースアセテートのアセチル置換度が０．０１以上３．０以下である、増核剤。【選択図】なし【特許請求の範囲】
【請求項１】
セルロースからなり、
前記セルロースの結晶化度が５０％以上である、増核剤。
【請求項２】
長軸方向長さが１０００ｎｍ以下である、請求項１に記載の増核剤。
【請求項３】
セルロースアセテートからなり、
前記セルロースアセテートのアセチル置換度が０．０１以上３．０以下である、増核剤。
【請求項４】
長軸方向長さが１０ｎｍ以上１０００ｎｍ以下である、請求項３に記載の増核剤。
【請求項５】
請求項１〜４のいずれか一項に記載の増核剤と樹脂とを含有する、樹脂組成物。
【請求項６】
前記増核剤の含有量が０．１質量％以上５０質量％以下である、請求項５に記載の樹脂組成物。
【請求項７】
前記樹脂がポリ乳酸又はポリカプロラクトンである、請求項５又は６に記載の樹脂組成物。
【請求項８】
請求項５〜７のいずれか一項に記載の樹脂組成物を成形してなる、成形体。
【請求項９】
前記成形体が筐体又は自動車内装材である、請求項８に記載の成形体。
【請求項１０】
セルロースナノファイバー懸濁液に硫酸を添加し、３０℃以上１００℃以下で、３０分以上３００分以下撹拌して、セルロースナノファイバーと硫酸とを反応させる工程、
前記反応によって得られた懸濁液を水で希釈する工程、
前記希釈によって得られた懸濁液を固液分離して、液体を回収する工程、並びに
前記液体を洗浄及び乾燥する工程を有する、セルロースからなる増核剤の製造方法。
【請求項１１】
請求項１０に記載の製造方法により製造したセルロースからなる増核剤を、前記セルロースからなる増核剤を溶解しない分散媒と無水酢酸とを含有する混合分散媒に分散する工程、
前記分散によって得られた分散液を３０℃以上２００℃以下で撹拌して、前記セルロースからなる増核剤をアセチル化する工程、
前記アセチル化後の分散液を固液分離し、沈殿物を回収する工程、並びに
前記沈殿物を洗浄及び乾燥する工程を有する、セルロースアセテートからなる増核剤の製造方法。
【発明の詳細な説明】
【技術分野】
【０００１】
本開示は、増核剤、樹脂組成物、成形体、及び増核剤の製造方法に関する。
【背景技術】
【０００２】
近年、環境問題の観点から、自然界の物質循環に適合する生分解性プラスチックのニーズが高くなってきた。特には、化石資源に替わって、微生物や酵素などの生体触媒を利用して、再生可能なバイオマスからＬ−乳酸、Ｄ−３−ヒドロキシ酪酸、及びコハク酸などの生分解性プラスチックの原料を生産することも提案されている。生分解性プラスチックの中には、石油化学原料から合成されるポリカプロラクトン（ＰＣＬ）及びポリ（ブチレンサクシネート）（ＰＢＳ）；微生物が生産するポリ（３−ヒドロキシ酪酸）（ＰＨＢ）；並びにバイオマスを原料とするポリ（Ｌ−乳酸）（ＰＬＬＡ）等がある。これらは石油あるいはバイオマスなど原料に関わらず、すべてが脂肪族ポリエステルと呼ばれる高分子物質である。
【０００３】
これらの脂肪族ポリエステルの結晶化速度は極めて遅く、結晶化しないため、十分な耐熱性や強度が得られない。また、成形加工上の問題もある。このため、効果的な増核剤の開発が求められている。増核剤は、様々なものが提案されているが、生分解性があるものが好ましく、特に非石油系であることが好ましい。
【０００４】
特許文献１及び２には、生体高分子物品の機能強化のための添加剤が記載されている。しかしながら、その添加剤は天然系高分子から作製された添加剤ではない。
【０００５】
特許文献３には、「ポリ乳酸７５重量％以上を含む分解性の樹脂組成物であって、ポリ乳酸に対して０．０５〜１０重量％のセルロースナノ繊維を含む、樹脂組成物を提供する。セルロースナノ繊維としては、セルロースを対向衝突処理して得られたものが好ましく、またバクテリアセルロースを対向衝突処理して得られたものであることがさらに好ましい。本発明の樹脂組成物を用いて製造された成形加工品は、セルロースナノ繊維のポリ乳酸の結晶化を促進する作用により、成形加工性が良好であり、また耐熱性と強度とにおいて優れる。」と記載されている。しかしながら、特許文献３のセルロースナノ繊維は、バクテリアセルロースを対向衝突処理して得られたものであり、原料入手が困難なものである。
【先行技術文献】
【特許文献】
【０００６】
【特許文献１】特許第６２７２２７３号公報
【特許文献２】国際公開第２０１１／１６２３５４号
【特許文献３】国際公開第２００７／１３６０８６号
【発明の概要】
【発明が解決しようとする課題】
【０００７】
非石油系高分子や生分解性高分子の結晶化において、従来使用されている増核剤は、環境負荷の低減を十分に考えられていない有機系材料又は無機系材料のものしかない。
【０００８】
本開示は、環境負荷が小さく、高分子の結晶化を促進する増核剤を提供することを目的とする。
【課題を解決するための手段】
【０００９】
本開示の第一は、セルロースからなり、前記セルロースの結晶化度が５０％以上である、増核剤に関する。
【００１０】
本開示の第二は、セルロースアセテートからなり、前記セルロースアセテートのアセチル置換度が０．０１以上３．０以下である、増核剤に関する。
【００１１】
本開示の第三は、前記増核剤と樹脂とを含有する、樹脂組成物に関する。
【００１２】
本開示の第四は、前記樹脂組成物を成形してなる、成形体に関する。
【００１３】
本開示の第五は、セルロースナノファイバー懸濁液に硫酸を添加し、３０℃以上１００℃以下で、３０分以上３００分以下撹拌して、セルロースナノファイバーと硫酸とを反応させる工程、前記反応によって得られた懸濁液を水で希釈する工程、前記希釈によって得られた懸濁液を固液分離して、液体を回収する工程、並びに前記液体を洗浄及び乾燥する工程を有する、セルロースからなる増核剤の製造方法に関する。
【発明の効果】
【００１４】
本開示によれば、環境負荷が小さく、高分子の結晶化を促進する増核剤を提供することができる。
【図面の簡単な説明】
【００１５】
【図１】結晶化度の算出に用いるピーク強度を説明する図面である。
【図２】結晶化観察の条件を説明する図面である。
【図３】結晶化観察の条件を説明する図面である。
【図４】結晶核生成数Ｎと結晶化時間ｔとの関係を示すグラフである。
【図５】結晶核生成速度Ｉと増核剤の添加量ＣＮＡとの関係を示すグラフである。
【図６】結晶核生成数Ｎと結晶化時間ｔとの関係を示すグラフである。
【図７】結晶核生成速度Ｉと増核剤の添加量ＣＮＡとの関係を示すグラフである。
【発明を実施するための形態】
【００１６】
［増核剤］
本開示の第一の増核剤は、セルロースからなり、前記セルロースの結晶化度が５０％以上である。本開示の第一の増核剤を高分子に添加することにより、その高分子の単位体積あたりの結晶核生成数、及び結晶核生成速度を変化させることができる。
【００１７】
本開示において、増核剤とは、結晶核の数を増加させるために加える物質である。高分子の結晶化は不純物や熱運動によって促進され、胚種（少数の微粒子の集まり）等を核として起こる。したがって、増核剤等の異物質を加えると、結晶核の数は増加する。その結果、成長した球晶の大きさは、結晶核の数が少ない場合に比べて小さくなる。そして、球晶の大きさが小さいほど、高分子の力学的性質、透明性等は良好になる。なお、増核剤は、結晶核剤とも言い換えることができる。
【００１８】
本開示の第一の増核剤は、セルロースからなるものである。そのため、環境負荷も小さい。
【００１９】
セルロースの結晶化度は、５０％以上であるところ、５５％以上が好ましく、６０％以上がより好ましい。上限はなく、１００％以下であってよい。結晶化度が低すぎると、結晶核生成の促進に影響を及ぼし、増核剤としての効果が弱まる可能性がある。
【００２０】
本開示において、結晶化度とは、セルロースＩ型結晶成分の分率とも言い換えることができる。
【００２１】
結晶化度は、以下の方法により求めることができる。図１を参照して説明する。乾燥試料を粉状に粉砕して得られたパウダーを薄膜状に成形し、線源ＣｕＫαで反射法により得た広角Ｘ線回折図において、セルロースＩ型結晶の（１１０）面ピークに帰属される２θ＝１８．０°における絶対ピーク強度Ｉ１８．０と、２θ＝２２．９°における絶対ピーク強度Ｉ２２．９とから、下記式（１）により、結晶化度を算出できる。
【００２２】
【数１】
2020033423.tif 000002
【００２３】
本開示の第一の増核剤は、少なくとも一方向の長さが１０００ｎｍ以下程度であることが好ましい。増核剤の大きさが小さいほど、増核剤を添加する高分子の単位体積当りの増核剤の数が多くなる。増核剤の数が多くなるほど結晶核の数が増えるので好ましい。
【００２４】
本開示の第一の増核剤の形状は限定されるものではないが、長軸方向長さが１０００ｎｍ以下であることが好ましく、１０ｎｍ以上１０００ｎｍ以下であることがより好ましく、１０ｎｍ以上５００ｎｍ以下であることがさらに好ましく、２０ｎｍ以上３００ｎｍ以下であることが最も好ましい。長軸方向長さを小さくすることで、本開示の第一の増核剤の添加により、高分子の結晶化速度を向上することができる。また、その高分子の成形加工性の向上や透明性の向上が可能となる。
【００２５】
本開示において、長軸方向とは、増核剤内で最も長い軸の方位をいう。また、長軸方向長さは、例えば、走査型電子顕微鏡にて撮影した画像を解析することにより求めることができる。長軸方向長さは、複数（例えば、２００個）の増核剤の長軸方向長さの平均値とすればよい。
【００２６】
本開示の第一の増核剤は、長軸方向長さの標準偏差が１０ｎｍ以上２００ｎｍ以下であることが好ましく、１０ｎｍ以上１５０ｎｍ以下であることがより好ましい。長軸方向長さの標準偏差を当該範囲とすることにより、本開示の第一の増核剤の添加により、高分子の結晶化速度を向上することができる。また、その高分子の成形加工性の向上や透明性の向上が可能となる。
【００２７】
長軸方向長さの標準偏差は、下記式（２）のとおり算出できる。
【００２８】
【数２】
2020033423.tif 000003
【００２９】
本開示の第二の増核剤は、セルロースアセテートからなり、前記セルロースアセテートのアセチル置換度が０．０１以上３．０以下である。本開示の第二の増核剤を高分子に添加することにより、その高分子の単位体積あたりの結晶核生成数、及び結晶核生成速度を変化させることができる。
【００３０】
本開示の第二の増核剤は、セルロースアセテートからなるものである。そのため、環境負荷も小さい。
【００３１】
セルロースアセテートは、セルロースをアセチル化したものであり、セルロースアセテートのアセチル置換度は、特に限定されるものではないが、０．０１以上３．０以下であってよく、０．０５以上２．０以下であってよく、０．１以上１．０以下であってよい。特に、結晶化させようとする高分子が、ポリ乳酸及びポリカプロラクトン等の疎水性高分子である場合、アセチル置換度を変化させることにより、その高分子の結晶核生成速度を変化させることができる。
【００３２】
増核剤としては、その表面が高分子によってぬれるか吸着されて界面エネルギーを減少させ、高分子に不溶で、高分子の成形加工温度で融解、若しくは高分子の融点以上で溶融し、高分子と反応しないことが必要であるといわれており（高分子学会編、「高分子辞典」参照）、アセチル置換度の変化による高分子の結晶核生成速度の変化は、増核剤の表面自由エネルギーが核生成に影響を及ぼすことによるものと推測される。
【００３３】
セルロースアセテートのアセチル置換度は、フーリエ変換赤外分光光度計を用いて、ＫＢｒ錠剤法にて求めることができる。
【００３４】
本開示の第二の増核剤の形状は限定されるものではないが、長軸方向長さが１０ｎｍ以上１０００ｎｍ以下であることが好ましく、１０ｎｍ以上５００ｎｍ以下であることがより好ましく、２０ｎｍ以上３００ｎｍ以下であることがさらに好ましい。長軸方向長さを当該範囲とすることにより、本開示の第二の増核剤の添加により、高分子の結晶化速度を向上することができる。また、その高分子の成形加工性の向上や透明性の向上が可能となる。
【００３５】
本開示の第二の増核剤の長軸方向長さは、第一の増核剤の長軸方向長さと同じ方法により求めることができる。
【００３６】
本開示の第二の増核剤は、長軸方向長さの標準偏差が１０ｎｍ以上２００ｎｍ以下であることが好ましく、１０ｎｍ以上１５０ｎｍ以下であることがより好ましい。長軸方向長さの標準偏差を当該範囲とすることにより、本開示の第二の増核剤の添加により、高分子の結晶化速度を向上することができる。また、その高分子の成形加工性の向上や透明性の向上が可能となる。
【００３７】
本開示の第二の増核剤の長軸方向長さの標準偏差は、第一の増核剤の長軸方向長さの標準偏差と同じ方法で算出できる。
【００３８】
［樹脂組成物］
本開示の樹脂組成物は、本開示の増核剤と樹脂とを含有する。
【００３９】
本開示の樹脂組成物は、本開示の増核剤を樹脂に添加することにより得られる。このような樹脂としては、特に限定されるものではなく、石油系高分子、及び非石油系高分子のいずれであってもよい。また、石油系高分子とは、石油資源を原料として得られる高分子であり、非石油系高分子とは、石油資源を原料としない高分子である。
【００４０】
これらの中でも、非石油系高分子が好ましく、生分解性高分子が特に好ましい。生分解性高分子は、微生物や酵素により分解可能な高分子であるので、特に環境負荷が小さい。
【００４１】
生分解性高分子としては、ポリ乳酸、ポリカプロラクトン、ポリブチレンサクシネート、ポリエチレンサクシネート、ポリヒドロキシアルカン酸、及びポリエチレンアジペート等の脂肪族ポリエステル；これらの脂肪族ポリエステルからなる共重合体；並びにポリジオキサノン等のポリエーテルエステル等が挙げられる。これらの中でも、ポリ乳酸又はポリカプロラクトンが好ましい。ポリ乳酸又はポリカプロラクトンは、共に脂肪族ポリエステルであり、分子構造上高分子鎖が動き易く、結晶化速度が遅いにもかかわらず、結晶化を促進することができる。
【００４２】
生分解性高分子の中でも、特に好ましくは非石油系の生分解性高分子であるポリ（Ｌ−乳酸）（ＰＬＬＡ）である。
【００４３】
ポリ乳酸は植物由来のカーボンを利用しているため、ポリ乳酸からなる製品を使用した後の廃棄処理として、完全に水と二酸化炭素に生分解し、焼却処分を実施する場合においても、温室効果ガスである炭酸ガスの増加にはつながらない。このように、ポリ乳酸は、石油資源を使用しないので、カーボンニュートラル性があり、環境負荷が小さい。
【００４４】
また、ポリカプラクトンは、ここに挙げた脂肪族ポリエステルの中でも、高分子の融点が６０℃と最も低いために、高分子を溶融成形する製造プロセスの処理温度をより下げられることから製造時に投入するエネルギーを小さくすることができ、製造時に発生する二酸化炭素量を最も少なくせしめることができる。
【００４５】
生分解性高分子の重量平均分子量Ｍｗは、１万以上１００万以下が好ましく、５万以上８０万以下がより好ましく、１０万以上５０万以下がさらに好ましい。生分解性高分子の重量平均分子量Ｍｗが大きすぎると成形性の問題があり、また生分解に要する時間が長くなる。一方、生分解性高分子の重量平均分子量Ｍｗが小さすぎると機械的強度が低くなる等要求物性に適合しない場合がある。
【００４６】
本開示の樹脂組成物における、前記増核剤の含有量は、特に限定されるものではないが、０．１質量％以上５０質量％以下が好ましく、０．１質量％以上３０質量％以下がより好ましく、０．１質量％以上１０質量％以下がさらに好ましい。０．１質量％以上１．０質量％以下であってもよい。含有量が多すぎても、結晶核生成速度がほとんど変化しないためである。
【００４７】
［成形体］
本開示の成形体は、上記樹脂組成物を成形してなるものである。その成形体の形状としては、特に制限されず、所望の形状に成形することができる。例えば、繊維等の一次元的成形体；フィルム等の二次元的成形体；並びに筐体又は自動車内装材等の三次元的成形体が挙げられる。
【００４８】
また、筐体は、パーソナルコンピュータ、タブレット、及び複写機等の筐体を含み、自動車内装材は、天井材、ドア、インスツルメントパネル、及びコンソール類等を含む。
【００４９】
成形は、射出成形、圧縮成形、及び押出成形等の公知の成形法を用いて行うことができる。
【００５０】
［増核剤の製造方法］
本開示のセルロースからなる増核剤の製造方法は、セルロースナノファイバー懸濁液に硫酸を添加し、３０℃以上１００℃以下で、３０分以上３００分以下撹拌して、セルロースナノファイバーと硫酸とを反応させる工程、前記反応によって得られた懸濁液を水で希釈する工程、前記希釈によって得られた懸濁液を固液分離して、液体を回収する工程、並びに前記液体を洗浄及び乾燥する工程を有する。
【００５１】
本開示のセルロースからなる増核剤の製造方法によれば、高い結晶化度を有するセルロースからなる増核剤が得られる。また、複数の有機溶媒による置換を繰り返す必要がない。
【００５２】
セルロースナノファイバーと硫酸とを反応させる工程について述べる。セルロースナノファイバーと硫酸とを反応させる工程では、セルロースナノファイバー懸濁液に硫酸を添加し、３０℃以上１００℃以下で、３０分以上３００分以下撹拌する。
【００５３】
セルロースナノファイバー懸濁液は、ミクロフィブリル化セルロースが水に分散したものである。ミクロフィブリル化セルロースの平均繊維長は、例えば、１μｍ以上１０００μｍ以下である。ミクロフィブリル化セルロースの平均繊維径は、例えば、０．０１μｍ以上１００μｍ以下である。また、セルロースナノファイバー懸濁液の固形分含量は、１０〜３５質量％であってよい。
【００５４】
セルロースナノファイバーの原料としては、特に限定されるものではないが、コットンリンター、並びに針葉樹及び広葉樹等の木材パルプ等が挙げられる。
【００５５】
硫酸としては、濃硫酸（例えば、９８質量％）を用いることができる。セルロースナノファイバー懸濁液の固形分４０質量部に対し、９８質量％硫酸は、１０質量部以上８０質量部以下添加してよい。そして、セルロースナノファイバー懸濁液の硫酸濃度としては、２０質量％以上７５質量％以下となるように調整してよい。
【００５６】
セルロースナノファイバーと硫酸とを反応させる工程撹拌時の温度（反応温度と言い換えることができる）は、３０℃以上１００℃以下であるところ、３５℃以上８０℃以下が好ましく、４０℃以上７０℃以下がより好ましい。
【００５７】
また、撹拌の時間（反応時間と言い換えることができる）は、３０分以上３００分以下であるところ、６０分以上１８０分以下であってよい。
【００５８】
前記反応によってセルロースの非晶領域はセルロースナノファイバーから除去される。
【００５９】
次に得られた懸濁液を水で希釈する工程について述べる。前記反応によって得られた懸濁液１００質量部に対し、５００質量部以上１００００質量部以下の水を添加してよい。これにより、セルロースナノファイバーと硫酸との反応を止めることができる。
【００６０】
前記希釈によって得られた懸濁液を固液分離して、液体を回収する工程について述べる。前記希釈によって得られた懸濁液の固液分離は、遠心分離、濾過、又はこれらを組合せて行ってもよい。
【００６１】
前記液体の洗浄について述べる。洗浄により、前記液体中に含まれる不純を除去する。洗浄は、液体の中和、及び塩の除去等を行ってよい。固液分離して回収した液体の中和のため、水酸化ナトリウム等の塩基を添加することが好ましい。さらに、液体中に含まれる塩を除去するため、透析を行うことが好ましい。
【００６２】
前記液体の乾燥について述べる。乾燥方法としては、限定されるものではない。乾燥効率に優れるため、減圧乾燥を行うことが好ましく、さらに凍結して減圧乾燥をすることがより好ましい。
【００６３】
本開示のセルロースアセテートからなる増核剤の製造方法は、前記製造方法により製造したセルロースからなる増核剤を、前記セルロースからなる増核剤を溶解しない分散媒と無水酢酸とを含有する混合分散媒に分散する工程、前記分散によって得られた分散液を３０℃以上２００℃以下で撹拌して、前記セルロースからなる増核剤をアセチル化する工程、前記アセチル化後の分散液を固液分離し、沈殿物を回収する工程、並びに前記沈殿物を洗浄及び乾燥する工程を有する。
【００６４】
本開示のセルロースアセテートからなる増核剤の製造方法によれば、結晶化度が高いセルロースの表面だけがアセチル化されるため、高い結晶化度を有するセルロースアセテートからなる増核剤が得られる。
【００６５】
セルロースからなる増核剤を、前記セルロースからなる増核剤を溶解しない分散媒と無水酢酸とを含有する混合分散媒に分散する工程について述べる。
【００６６】
前記セルロースからなる増核剤を溶解しない分散媒としては、限定されるものではない。例えば、水；メタノール等のアルコール；ベンゼン；アセトン；ピリジン及びＮ−メチルピロリドン（ＮＭＰ）等の含窒素化合物、並びにこれらの混合溶液等が挙げられる。これらの中でも、工業的に安価に入手可能であって、芳香族基を有しており、セルロースからなる増核剤との親和性が高いことから、アセチル化の反応時間を短縮するための反応促進剤となり、なおかつ分散媒としても機能するピリジンが好ましい。
【００６７】
混合分散媒は、セルロースからなる増核剤を溶解しない分散媒５質量部〜５０質量部に対し、無水酢酸１質量部〜１５質量部を混合して調製すればよい。
【００６８】
また、混合分散媒５０質量部に対し、セルロースからなる増核剤０．５質量部〜５０質量部を分散すればよい。
【００６９】
前記セルロースからなる増核剤をアセチル化する工程について述べる。前記分散によって得られた分散液を３０℃以上２００℃以下で撹拌して、前記セルロースからなる増核剤をアセチル化する。
【００７０】
前記セルロースからなる増核剤をアセチル化する工程においては、アセチル化の反応速度を向上して、反応時間を短縮するために、トリエチルアミン、トリブチルアミン、トリオクチルアミン及びピコリン等の３級アミンを併用することも可能である。
【００７１】
前記セルロースからなる増核剤をアセチル化する工程における、撹拌時の温度（反応時間とも言い換えることができる）は、３０℃以上２００℃以下であるところ、３５℃以上１５０℃以下が好ましく、４０℃以上１００℃以下がより好ましい。
【００７２】
また、撹拌の時間（反応時間と言い換えることができる）は、３０分以上３００分以下であってよく、６０分以上１８０分以下であってよい。
【００７３】
前記アセチル化後の分散液を固液分離し、沈殿物を回収する工程について述べる。前記分散液の固液分離は、遠心分離、濾過、又はこれらを組合せて行ってもよい。
【００７４】
前記沈殿物の洗浄について述べる。洗浄により、前記沈殿物中に含まれる不純を除去する。洗浄は、例えば、水、又は水及びアセトンの混合溶液を用いて行ってよい。さらに、沈殿物中に含まれる塩を除去するため、透析を行うことが好ましい。
【００７５】
前記液体の乾燥について述べる。乾燥方法としては、限定されるものではない。乾燥効率に優れるため、減圧乾燥を行うことが好ましく、さらに凍結して減圧乾燥をすることがより好ましい。
【００７６】
［樹脂組成物の製造方法］
本開示の樹脂組成物の製造方法は、増核剤と樹脂とを含有する樹脂組成物の製造方法であって、前記増核剤を、前記樹脂を可溶な溶媒に分散する工程、前記分散により得られる分散液を前記樹脂に加えて、前記樹脂を溶解する工程、及び貧溶媒を加えて前記樹脂を再沈殿する工程を有する。
【００７７】
前記増核剤を、前記樹脂を可溶な溶媒に分散する工程について述べる。用いる溶媒は、前記樹脂を可溶な溶媒であれば、限定されるものではなく、樹脂の種類に応じて適宜変更することができる。例えば、ポリ−Ｌ−乳酸（ＰＬＬＡ）である場合は、クロロホルムが好ましく、ポリカプロラクトン（ＰＣＬ）である場合は、クロロホルム及びテトラヒドロフランが好ましい。
【００７８】
本開示の樹脂組成物の製造方法における、増核剤と溶媒との配合量は限定されるものではない。
【００７９】
前記分散により得られる分散液を前記樹脂に加えて、前記樹脂を溶解する工程について述べる。前記樹脂の溶解は、前記樹脂が完全に溶解するまで撹拌することが好ましい。
【００８０】
貧溶媒を加えて前記樹脂を再沈殿する工程について述べる。貧溶媒としては、樹脂の再沈殿が可能であれば、限定されるものではなく、例えば、メタノール、トルエン、及びイソプロピルアルコール（ＩＰＡ）等が挙げられる。
【実施例】
【００８１】
［実施例１］
＜セルロースからなる増核剤の調製＞
セルロースナノファイバー懸濁液（ダイセル社製、セリッシュ（原料パルプ：wood pulp））に濃硫酸を添加し、硫酸濃度６０ｗｔ％、反応温度５５℃、反応時間９０分、撹拌速度２００ｒｐｍで反応させた。
【００８２】
その後、蒸留水で１０倍に希釈することにより反応を止めた後、得られた懸濁液を遠心分離（４０００ｒｐｍ，１０ｍｉｎ）することで上澄み液と固体沈殿物を分離し、上澄み液を回収した。
【００８３】
得られた上澄み液を水酸化ナトリウム水溶液で中和した後、塩を除去するために透析を行い、得られた懸濁液を凍結し減圧乾燥し、セルロースからなる増核剤を得た。
【００８４】
＜セルロースアセテートからなる増核剤の調製＞
上記で調製したセルロースからなる増核剤０．１００ｇにピリジン（２０．０ｍＬ，０．２４８ｍｏｌ）及び無水酢酸（５．００ｍＬ，５．２９×１０−２ｍｏｌ）を加え、８０℃、反応時間１時間で撹拌し、セルロースからなる増核剤をアセチル化した。
【００８５】
反応終了後の懸濁液を蒸留水に加え、遠心分離を行い、沈殿物の回収を行なった。
【００８６】
その後、沈殿物に蒸留水とアセトンの混合溶媒を加えて一晩静置した。静置後の懸濁液を透析し、凍結後減圧乾燥し、セルロースアセテートからなる増核剤を得た。
【００８７】
セルロースアセテートからなる増核剤の各種測定は、以下のとおり行なった。結果は、表１に示す。
【００８８】
＜アセチル置換度＞
フーリエ変換赤外分光光度計（MAGNA-IR 860）を用いてＫＢｒ錠剤法にて求めた。アセチル置換度既知、０〜２．５のセルロースアセテートを標準品とし、１７５０ｃｍ−１／１０５０ｃｍ−１の検量線を用いてアセチル置換度を求めた。
【００８９】
＜長軸方向長さ及び標準偏差＞
走査型電子顕微鏡（ＨＩＴＡＣＨＩ製Ｅ−１０３０型日立イオンスパッター）にて撮影した画像を解析することにより求めた。長軸方向長さは、２００個の増核剤の平均値とした。また、その長軸方向長さの標準偏差を下記式（２）にて算出した。
【００９０】
【数３】
2020033423.tif 000004
【００９１】
増核剤の添加による高分子の各種評価は、以下のとおり行なった。結果は、表１に示す。
【００９２】
＜結晶核生成数、及び結晶核生成速度＞
母体ポリマーであるポリ−Ｌ−乳酸（ＰＬＬＡ）（重量平均分子量Ｍｗ＝３０，０００）に対し、セルロースアセテートからなる増核剤を０．１ｗｔ％になるよう添加し、静置場にて結晶化観察を行なった。詳細な条件は以下のとおりである。
【００９３】
結晶化観察では、２０℃から２１０℃まで３０℃／ｍｉｎで昇温し、１分間アニールした後、母体ポリマーであるポリ−Ｌ−乳酸（ＰＬＬＡ）の結晶化温度１２８℃まで３０℃／ｍｉｎで降温した。結晶化温度に到達した時間をｔ＝０とし、等温結晶化にて結晶化時間ｔを測定した。この時の温度Ｔ（℃）と、結晶化時間ｔ（ｍｉｎ）との関係は、図２に示すとおりである。
【００９４】
結晶化温度に到達した時間ｔ＝０から母体ポリマーの結晶化が完了するまで、結晶核が生成する様子を偏光顕微鏡（ホットステージ：Ｌｉｎｋａｍ  ＬＫ−６００Ｍ、偏光顕微鏡：Ｏｌｙｍｐｕｓ  ＢＸ−５１、カメラ：ＶｉｃｔｏｒＫＹ−Ｆ１０３０）で観察して行なった。
【００９５】
ｔ＝０から母体ポリマーの結晶化が完了するまでの核生成数を単位体積あたりの結晶核生成数とし、結晶化時間ｔから結晶核生成速度を算出した。
【００９６】
［実施例２］
セルロースからなる増核剤をアセチル化する工程において、反応時間を２時間に代えた以外は、実施例１と同様にしてセルロースアセテートからなる増核剤を調製した。得られたセルロースアセテートからなる増核剤、及びセルロースアセテートからなる増核剤の添加による高分子の各種評価も実施例１と同様にして行なった。結果は、表１に示す。
【００９７】
［実施例３］
セルロースからなる増核剤をアセチル化する工程において、反応時間を３時間に代えた以外は、実施例１と同様にしてセルロースアセテートからなる増核剤を調製した。得られたセルロースアセテートからなる増核剤、及びセルロースアセテートからなる増核剤の添加による高分子の各種評価も実施例１と同様にして行なった。結果は、表１に示す。
【００９８】
［実施例４−６］
実施例１−３と同様にして、それぞれセルロースアセテートからなる増核剤を調製した。母体ポリマーであるポリ−Ｌ−乳酸（ＰＬＬＡ）に対し、セルロースアセテートからなる増核剤を０．５ｗｔ％になるよう添加して、結晶化観察を行なった以外は、得られたセルロースアセテートからなる増核剤、及びセルロースアセテートからなる増核剤の添加による高分子の各種評価も実施例１−３と同様にして行なった。結果は、表１、図４及び図５に示す。
【００９９】
［実施例７−９］
実施例１−３と同様にして、それぞれセルロースアセテートからなる増核剤を調製した。母体ポリマーであるポリ−Ｌ−乳酸（ＰＬＬＡ）に対し、セルロースアセテートからなる増核剤を１．０ｗｔ％になるよう添加して、結晶化観察を行なった以外は、得られたセルロースアセテートからなる増核剤、及びセルロースアセテートからなる増核剤の添加による高分子の各種評価も実施例１−３と同様にして行なった。結果は、表１に示す。
【０１００】
［実施例１０］
実施例２と同様にして、セルロースアセテートからなる増核剤を調製した。得られたセルロースアセテートからなる増核剤の各種の測定も実施例２と同様にして行った。
【０１０１】
母体ポリマーとしてポリカプロラクトン（ＰＣＬ）（重量平均分子量Ｍｗ＝２５，０００）を用い、図３に示すように、２０℃から１２０℃まで３０℃／ｍｉｎで昇温し、１分間アニールした後、母体ポリマーであるポリカプロラクトン（ＰＣＬ）の結晶化温度４５℃まで３０℃／ｍｉｎで降温した以外は、セルロースアセテートからなる増核剤の添加による高分子の各種評価も実施例２と同様にして行なった。結果は、表１に示す。
【０１０２】
［実施例１１］
セルロースからなる増核剤をアセチル化する工程において、反応時間を３時間に代えた以外は、実施例１０と同様にしてセルロースアセテートからなる増核剤を調製した。得られたセルロースアセテートからなる増核剤、及びセルロースアセテートからなる増核剤の添加による高分子の各種評価も実施例１０と同様にして行なった。結果は、表１に示す。
【０１０３】
［実施例１２−１３］
実施例１０−１１と同様にして、それぞれセルロースアセテートからなる増核剤を調製した。母体ポリマーであるポリカプロラクトン（ＰＣＬ）に対し、セルロースアセテートからなる増核剤を０．５ｗｔ％になるよう添加して、結晶化観察を行なった以外は、得られたセルロースアセテートからなる増核剤、及びセルロースアセテートからなる増核剤の添加による高分子の各種評価も実施例１０−１１と同様にして行なった。結果は、表１、図６及び図７に示す。
【０１０４】
［実施例１４−１５］
実施例１０−１１と同様にして、それぞれセルロースアセテートからなる増核剤を調製した。母体ポリマーであるポリカプロラクトン（ＰＣＬ）に対し、セルロースアセテートからなる増核剤を１．０ｗｔ％になるよう添加して、結晶化観察を行なった以外は、得られたセルロースアセテートからなる増核剤、及びセルロースアセテートからなる増核剤の添加による高分子の各種評価も実施例１０−１１と同様にして行なった。結果は、表１に示す。
【０１０５】
［実施例１６］
セルロースアセテートからなる増核剤に代えて、実施例１と同様にして調製したセルロースからなる増核剤を用いた。得られたセルロースからなる増核剤、及びセルロースからなる増核剤の添加による高分子の各種評価も実施例１と同様にして行なった。また、増核剤の結晶化度を、以下のとおり測定した。結果は、表１に示す。
【０１０６】
＜結晶化度＞
Ｘ線回折装置（ＲＩＧＡＫＵ製、粉末Ｘ線回折装置ＭｉｎｉＦｌｅｘ）を用いてＸ線回折測定を行なった。セルロースＩ型結晶の（１１０）面ピークに帰属される２θ＝１８．０°における絶対ピーク強度Ｉ１８．０と、２θ＝２２．９°における絶対ピーク強度Ｉ２２．９とから、下記式（１）により、結晶化度を算出した。この結晶化度は、セルロースＩ型結晶成分の分率とも言い換えることができる。
【０１０７】
【数４】
2020033423.tif 000005
【０１０８】
［実施例１７−１８］
実施例１６と同様にして、セルロースからなる増核剤を調製した。母体ポリマーであるポリ−Ｌ−乳酸（ＰＬＬＡ）に対し、セルロースからなる増核剤をそれぞれ０．５ｗｔ％、１．０ｗｔ％になるよう添加して、結晶化観察を行なった以外は、得られたセルロースからなる増核剤、及びセルロースからなる増核剤の添加による高分子の各種評価も実施例１６と同様にして行なった。結果は、表１、図４及び図５に示す。
【０１０９】
［実施例１９−２１］
セルロースナノファイバー懸濁液（ダイセル社製、セリッシュ（原料パルプ：wood pulp））に代えて、セルロースナノファイバー懸濁液（ダイセル社製、セリッシュ（原料パルプ：cotton linter））を用い、濃硫酸との反応時間を１２０分に代えた以外は、それぞれ実施例１６−１８と同様にして、セルロースからなる増核剤を調製した。得られたセルロースからなる増核剤、及びセルロースからなる増核剤の添加による高分子の各種評価も実施例１６−１８と同様にして行なった。結果は、表１、図４及び図５に示す。
【０１１０】
［実施例２２−２４］
実施例１６−１８と同様にして、それぞれセルロースからなる増核剤を調製した。得られたセルロースからなる増核剤の各種の測定も実施例１６−１８と同様にして測定した。
【０１１１】
母体ポリマーとしてポリカプロラクトン（ＰＣＬ）を用い、２０℃から１２０℃まで３０℃／ｍｉｎで昇温し、１分間アニールした後、母体ポリマーであるポリカプロラクトン（ＰＣＬ）の結晶化温度４５℃まで３０℃／ｍｉｎで降温した以外は、セルロースからなる増核剤の添加による高分子の各種評価も実施例１６−１８と同様にして行なった。結果は、表１、図６及び図７に示す。
【０１１２】
［実施例２５−２７］
セルロースナノファイバー懸濁液（ダイセル社製、セリッシュ（原料パルプ：wood pulp））に代えて、セルロースナノファイバー懸濁液（ダイセル社製、セリッシュ（原料パルプ：cotton linter））を用い、濃硫酸との反応時間を１２０分に代えた以外は、それぞれ実施例２２−２４と同様にして、セルロースからなる増核剤を調製した。得られたセルロースからなる増核剤、及びセルロースからなる増核剤の添加による高分子の各種評価も実施例２２−２４と同様にして行なった。結果は、表１に示す。
【０１１３】
［比較例１］
セルロースアセテートからなる増核剤を添加しなかった以外は、実施例１と同様にして、結晶核生成数、及び結晶核生成速度を算出した。結果は、表１及び図５に示す。
【０１１４】
［比較例２］
セルロースアセテートからなる増核剤を添加しなかった以外は、実施例１０と同様にして、結晶核生成数、及び結晶核生成速度を算出した。結果は、表１、図６及び図７に示す。
【０１１５】
【表１】
2020033423.tif 000006
【０１１６】
【表２】
2020033423.tif 000007
【図１】
2020033423.tif 000008
【図２】
2020033423.tif 000009
【図３】
2020033423.tif 000010
【図４】
2020033423.tif 000011
【図５】
2020033423.tif 000012
【図６】
2020033423.tif 000013
【図７】
2020033423.tif 000014